(57)【特許請求の範囲】
【請求項１】
ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物からなる耐食性被覆層であって、ＩＶＡ属元素換算で１ｍｇ／ｍ2〜１０ｇ／ｍ2であることを特徴とする表面処理金属材料。
【請求項２】
ＩＶＡ属元素の酸素酸化合物、ＩＶＡ属元素の酸素酸水素化合物、またはＩＶＡ属元素の酸素酸化合物とＩＶＡ属元素の酸素酸水素化合物の混合物と、希土類元素の酸化物、水酸化物、炭酸化合物、硫酸化合物、硝酸化合物および有機酸化合物から選ばれる１種または２種以上の化合物の添加成分からなる耐食性被覆層であって、ＩＶＡ属元素換算で１ｍｇ／ｍ2〜１０ｇ／ｍ2であることを特徴とする表面処理金属材料。
【請求項３】
ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物と、有機系インヒビターの添加成分からなる耐食性被覆層であって、ＩＶＡ属元素換算で１ｍｇ／ｍ2〜１０ｇ／ｍ2であることを特徴とする表面処理金属材料。
【請求項４】
ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物と、希土類元素の酸化物、水酸化物、炭酸化合物、硫酸化合物、硝酸化合物および有機酸化合物から選ばれる１種または２種以上の化合物および有機系インヒビターの添加成分からなる耐食性被覆層であって、ＩＶＡ属元素換算で１ｍｇ／ｍ2〜１０ｇ／ｍ2であることを特徴とする表面処理金属材料。
【請求項５】
添加成分の希土類元素がセリウムである請求項２又は４記載の表面処理金属材料。
【請求項６】
有機系インヒビターが、Ｎ−フェニル−ジメチルピロールのホルミル化誘導体、ＨＳ−ＣＨ2 ＣＯＯＣn Ｈ2n+1（ｎは１〜２５の整数）で表されるチオグリコール酸エステル及びその誘導体、Ｃn Ｈ2n（ＳＨ）ＣＯＯＨ（ｎは１〜２５の整数）で表されるα−メルカプトカルボン酸及びその誘導体、キノリン及びその誘導体、トリアジンジチオール及びその誘導体、没食子酸エステル及びその誘導体、ニコチン酸およびその誘導体、カテコールおよびその誘導体および／または導電性高分子から選ばれる１種又は２種以上の混合物である請求項３又は４記載の表面処理金属材料。
【請求項７】
ＩＶＡ属元素がジルコニウムである請求項１〜４のいずれか１項に記載の表面処理金属材料。
【請求項８】
酸素酸化合物のアニオン種が燐酸イオン、タングステン酸イオン、モリブデン酸イオンおよび／またはバナジン酸イオンである請求項１〜７のいずれか１項に記載の表面処理金属材料。
【請求項９】
燐酸化合物および燐酸水素化合物が、オルト（水素）燐酸、メタ燐酸化合物、ポリ燐酸（水素）化合物またはこれらの混合物である請求項８に記載の表面処理金属材料。
【請求項１０】
添加物として、水酸化カルシウム、炭酸カルシウム、酸化カルシウム、りん酸亜鉛、りん酸カリウム、りん酸カルシウム、ケイ酸カルシウム、りん酸アルミニウム、ＴｉＯ2，ＳｉＯ2，Ａｌ2Ｏ3の中から選ばれる１種以上を含む請求項１〜９のいずれか１項に記載の表面処理金属材料。
【発明の詳細な説明】
【０００１】
【発明の属する技術分野】
本発明は加工追従性があり、耐食性に優れ、且つ６価クロムを全く含まない被覆層を有する表面処理金属材料に関するものである。
【０００２】
【従来の技術】
従来、自動車、家電製品、建材等の用途に用いられる冷延鋼板、亜鉛めっき鋼板および亜鉛系合金めっき鋼板、アルミニウムめっき鋼板などに防錆性を付与するため等に、それらの表面にクロメート皮膜を被覆することが一般に行なわれている。このクロメート処理としては、電解型クロメートや塗布型クロメートがある。電解クロメートは、例えばクロム酸を主成分とし、他に硫酸、燐酸、硼酸およびハロゲンなどの各種陰イオンを添加した浴を用いて、金属板を陰極電解処理することにより行なわれてきた。また、塗布型クロメートは、クロメート処理金属板からのクロムの溶出の問題があり、あらかじめ６価クロムの一部を３価に還元した溶液や６価クロムと３価クロム比を特定化した溶液に無機コロイドや無機アニオンを添加して処理液とし、金属板をその中に浸漬したり、処理液を金属板にスプレーしたりすることにより行なわれてきた。
【０００３】
クロメート皮膜の内、電解によって形成されたクロメート皮膜は６価クロムの溶出性は少ないものの防食性は十分とは言えず、特に加工時などの皮膜損傷が大きい場合、その耐食性は低下する。一方、塗布型クロメート皮膜により被覆された金属板の耐食性は高く、特に加工部耐食性に優れているが、クロメート皮膜からの６価クロムの溶出が大きく問題となる。有機重合体を被覆すれば６価クロムの溶出はかなり抑制されるものの十分ではない。また、特開平５−２３０６６６号公報に開示されているような一般に樹脂クロメートと呼ばれる方法では６価クロムの溶出抑制に改善は見られるものの、微量の溶出は避けられない。
このように６価クロムの溶出を完全に抑えるためには、６価クロムを全く使用せず従来の６価クロムを含有するクロメート皮膜と同等の機能を有する防錆性皮膜の開発が必要となる。
【０００４】
我々は、ＰＣＴ／ＪＰ９７／００２７２に記載したように現行クロメート処理に代わる６価クロムを全く含まない汎用化成処理皮膜として希土類元素の酸素酸（水素）化合物による被覆層を得た。その一例として、ランタンやセリウムを燐酸化合物とすることでペースト状とし、加工追従性を付与し、そのバリヤー効果により腐食を抑制するとともに、セリウムイオンによりカソーディック反応の抑制、さらに燐酸を過剰にすることで燐酸塩皮膜型の不働態化および酸化物皮膜型の不働態化によりアノーディック反応を抑制する無機系耐食性化成処理皮膜を得た。
【０００５】
【発明が解決しようとする課題】
本発明の目的は上述の６価クロムを全く使用せず、加工追従性、耐食性に優れた無機系化成処理皮膜を有する表面処理金属材料に関する新たな技術を提供することにある。
【０００６】
【課題を解決するための手段】
現行クロメート処理に代わる汎用化成処理皮膜を６価クロムを全く含まない系で設計すべく、本発明者らは鋭意検討を重ねた結果、IVＡ属元素の酸素酸化合物、酸素酸水素化合物、またはこれらの混合物を主成分とするものにより形成される新規でかつ画期的な化成処理皮膜を得ることが可能となったものである。さらに有機系インヒビターおよび／またはセリウム化合物を被覆層中に含有させ、腐食抑制を補完、強化したものである。
【０００７】
その発明の要旨とするところは、
（１）ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物からなる耐食性被覆層であって、ＩＶＡ属元素換算で１ｍｇ／ｍ2〜１０ｇ／ｍ2であることを特徴とする表面処理金属材料。
（２）ＩＶＡ属元素の酸素酸化合物、ＩＶＡ属元素の酸素酸水素化合物、またはＩＶＡ属元素の酸素酸化合物とＩＶＡ属元素の酸素酸水素化合物の混合物と、希土類元素の酸化物、水酸化物、炭酸化合物、硫酸化合物、硝酸化合物および有機酸化合物から選ばれる１種または２種以上の化合物の添加成分からなる耐食性被覆層であって、ＩＶＡ属元素換算で１ｍｇ／ｍ2〜１０ｇ／ｍ2であることを特徴とする表面処理金属材料。
（３）ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物と、有機系インヒビターの添加成分からなる耐食性被覆層であって、ＩＶＡ属元素換算で１ｍｇ／ｍ2〜１０ｇ／ｍ2であることを特徴とする表面処理金属材料。
【０００８】
（４）ＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物と、希土類元素の酸化物、水酸化物、炭酸化合物、硫酸化合物、硝酸化合物および有機酸化合物から選ばれる１種または２種以上の化合物および有機系インヒビターの添加成分からなる耐食性被覆層であって、ＩＶＡ属元素換算で１ｍｇ／ｍ2〜１０ｇ／ｍ2であることを特徴とする表面処理金属材料。
（５）添加成分の希土類元素がセリウムである（２）又は（４）記載の表面処理金属材料。
【０００９】
（６）有機系インヒビターが、Ｎ−フェニル−ジメチルピロールのホルミル化誘導体、ＨＳ−ＣＨ2 ＣＯＯＣn Ｈ2n+1（ｎは１〜２５の整数）で表されるチオグリコール酸エステル及びその誘導体、Ｃn Ｈ2n（ＳＨ）ＣＯＯＨ（ｎは１〜２５の整数）で表されるα−メルカプトカルボン酸及びその誘導体、キノリン及びその誘導体、トリアジンジチオール及びその誘導体、没食子酸エステル及びその誘導体、ニコチン酸およびその誘導体、カテコールおよびその誘導体および／または導電性高分子から選ばれる１種又は２種以上の混合物である（３）又は（４）に記載の表面処理金属材料。
（７）ＩＶＡ属元素がジルコニウムである（１）〜（４）のいずれかに記載の表面処理金属材料。
（８）酸素酸化合物のアニオン種が燐酸イオン、タングステン酸イオン、モリブデン酸イオンおよび／またはバナジン酸イオンである（１）〜（７）のいずれかに記載の表面処理金属材料。
（９）燐酸化合物および燐酸水素化合物が、オルト（水素）燐酸、メタ燐酸化合物、ポリ燐酸（水素）化合物またはこれらの混合物である（８）に記載の表面処理金属材料。
（１０）添加物として、水酸化カルシウム、炭酸カルシウム、酸化カルシウム、りん酸亜鉛、りん酸カリウム、りん酸カルシウム、ケイ酸カルシウム、ケイ酸ジルコニウム、りん酸アルミニウム、りん酸ジルコニウム、ＴｉＯ2，ＳｉＯ2，Ａｌ2Ｏ3の中から選ばれる１種以上を含む請求項１〜９のいずれかに記載の表面処理金属材料である。
【００１０】
【発明の実施の形態】
本発明に使用されるＩＶＡ属元素の酸素酸化合物、ＩＶＡ属元素の酸素酸水素化合物、または、ＩＶＡ属元素の酸素酸化合物とＩＶＡ属元素の酸素酸水素化合物の混合物とは、りん酸イオン、タングステン酸イオン、バナジン酸イオンなどの酸素酸アニオンとＩＶＡ属元素（即ち、Ｔｉ，Ｚｒ，Ｈｆ）との化合物を指称し、酸素酸水素化合物とはカチオンの一部に水素を含む化合物を指称する。これら酸素酸化合物および／または酸素酸水素化合物は、加工追従性とそのバリヤー効果により腐食を抑制するとともに、酸素酸を過剰にすることで酸素酸塩皮膜型の不働態皮膜を形成し、かつ酸化物皮膜型の不働態皮膜を形成させることができるため、高い防食性能を持った耐食性化成処理皮膜を得ることが出来る。ＩＶＡ属元素のうち、Ｚｒは加工追従性、耐食性が特に優れており好適である。
【００１１】
金属材料上の皮膜中に含まれるIVＡ属元素の酸素酸化合物および／または酸素酸水素化合物の量としては、求められる耐食性により必要添加量が変わるため限定することは出来ないが、IVＡ属元素換算で１ｍｇ／ｍ2 以上であれば良い。１ｍｇ／ｍ2 未満では耐食性が不十分であり、１０ｇ／ｍ2 を超えた場合は耐食性向上効果は飽和してしまうため、経済性を考慮すると１０ｇ／ｍ2 で十分である。IVＡ属元素の酸素酸化合物および／または酸素酸水素化合物の処理液中での存在形態は、使用される溶媒やｐＨ、温度、濃度に依存するが、溶解した状態または処理液中に微細分散したコロイド状が好ましい。
【００１２】
これら以外では、皮膜を形成したときにＩＶＡ属元素の酸素酸化合物および／またはＩＶＡ属元素の酸素酸水素化合物の分散状態が不均一になり、ＩＶＡ属元素の酸素酸化合物および／またはＩＶＡ属元素の酸素酸水素化合物の存在量の少ないところで防食性能が低下する可能性がある。ＩＶＡ属元素の酸素酸化合物および／またはＩＶＡ属元素の酸素酸水素化合物をコロイド状に微細分散した場合の平均粒子径としては、３μｍ以下が好ましく、さらには１μｍ以下、特に０．２μｍ以下が好ましい。粒子径が３μｍ以上であると、処理液中や皮膜中でのＩＶＡ属元素の酸素酸化合物および／またはＩＶＡ属元素の酸素酸水素化合物の分散状態が不均一になる、皮膜の膜厚が制限される等の問題がある。
【００１３】
本発明の皮膜や処理液には有機系インヒビターやセリウム化合物のような腐食抑制剤、不働態化皮膜形成助剤以外に分散剤や消泡剤などの界面活性剤、その他添加物を複合して使用することもできる。
有機系インヒビターは金属表面への吸着性を有し、金属イオンの溶出時に錯体形成し捕捉するためイオン化の更なる進行を抑制する作用を有する。その有機系インヒビターとしては分子構造中に金属錯体結合形成に必要な官能基（＝Ｏ，−ＮＨ2 ，＝ＮＨ，＝Ｎ−，＝Ｓ，−ＯＨ等）、および金属表面との共有結合形成可能な官能基（−ＯＨ，＝ＮＨ，−ＳＨ，−ＣＨＯ，−ＣＯＯＨ等）を有する化合物が使用できる。なお、皮膜中に含有させるインヒビターは難水溶性の化合物が好ましい。
【００１４】
この理由として、この腐食抑制作用は皮膜を透過する水により有機系インヒビターが微量溶解することで発現するため、もし易溶性であると水の皮膜透過時に容易に溶出してしまい、機能を発揮しないため、あるいは持続性が十分でないため好ましくない。上記の官能基を兼ね備えた難水溶性の有機系インヒビターの具体例としては、Ｎ−フェニル−ジメチルピロールのホルミル化誘導体、ＨＳ−ＣＨ2 ＣＯＯＣn Ｈ2n+1（ｎは１〜２５の整数）で表されるチオグリコール酸エステル及びその誘導体、Ｃn Ｈ2n（ＳＨ）ＣＯＯＨ（ｎは１〜２５の整数）で表されるα−メルカプトカルボン酸及びその誘導体、キノリン及びその誘導体、トリアジンジチオール及びその誘導体、没食子酸エステル及びその誘導体、ニコチン酸およびその誘導体、カテコールおよびその誘導体等である。
【００１５】
これらとは防食機構が異なる有機系インヒビターとして電子伝導性導電性高分子も用いることができる。これは分子全体にπ電子共役結合が広がった繰り返し単位の単一な分子であり、ポリアセチレン、ポリアニリン、ポリチオフェン、ポリピロール等が知られている。これに、例えば硫酸バリウムなどをドーパントとして加えることにより電子伝導性を付与することができる。この導電性高分子の防食作用については詳細は不明であるが、電子伝導性により界面での腐食電流整流化作用、酸素還元抑制作用を発現しカソード防食剤として機能するものと推定される。
【００１６】
なお、これら有機系インヒビターを１種または２種以上混合して使用するが、その添加量はIVＡ属元素と有機系インヒビターとのモル比（有機系インヒビター／ジルコニウム）で０．００１〜２、好ましくは０．０１〜１、さらに好ましくは０．０２〜０．５である。モル比が０．００１未満では添加効果が十分ではなく、２を越えると密着性が十分ではない。また、皮膜中でのこれらインヒビターの形態は特に限定されないが、例えば処理液にそのまま添加し混合する、またはあらかじめ燐酸に溶解させて処理液に添加する、あるいはエタノール、イソプロピルアルコール等のアルコールに完全溶解後、脱イオン水を滴下し微細コロイド化させて処理液に添加する、などの方法により皮膜中に含有させることができる。
【００１７】
さらにセリウムの酸化物、水酸化物、炭酸化合物、硫酸化合物、硝酸化合物および有機酸化合物のようなセリウム化合物を添加する場合、マトリックスのＩＶＡ属元素とセリウム化合物とのモル比（セリウム化合物／ＩＶＡ属元素）は５０以下であり、好ましくは１０以下、さらにこの好ましくは５以下である。５０を超える場合は、成膜性が低下し十分な加工追従性が得られない。皮膜中に含まれるセリウム量としては１ｍｇ／ｍ2以上であれば良い。１ｍｇ／ｍ2未満では耐食性が十分ではない。また、１０ｇ／ｍ2を超えても耐食性はそれほど向上せず、経済性を考慮すると１０ｇ／ｍ2で十分である。
【００１８】
不働態化皮膜形成助剤としてりん酸、ポリりん酸、また、添加物として水酸化カルシウム、炭酸カルシウム、酸化カルシウム、りん酸亜鉛、りん酸カリウム、りん酸カルシウム、ケイ酸カルシウム、りん酸アルミニウム、ＴｉＯ2 ，ＳｉＯ2 ，Ａｌ2 Ｏ3 などを添加できる。本発明の皮膜を形成するための処理液は、マトリックス成分であるＩＶＡ属元素の酸素酸化合物および／または酸素酸水素化合物と溶媒から基本的に構成され、処理液の濃度やｐＨは特に限定されない。溶媒は水系、揮発性有機化合物の何れでも選択できる。但し、作業環境を考慮に入れると水系の方が好ましい。
【００１９】
本発明の表面処理金属材料の製造方法としては、処理液を金属材料表面に塗布し乾燥すれば良く、とくに限定しない。例えば、現在使用されているクロメート処理の塗布設備や塗料の塗装設備などそのまま流用でき、特別な設備を必要としない。また、刷毛塗りやバーコーターを使用して手作業で塗布し、乾燥する事によって皮膜を形成することも出来る。乾燥条件は、一概には限定することはできないが、少なくとも処理液中に含まれる溶媒を乾燥されれば良い。例えば、金属材料表面到達温度が５０℃〜２００℃の範囲が好ましい。膜厚は、用途によって変わるため限定することは出来ないが、０．０１μｍ以上が好ましい。さらに好ましくは、０．１μｍ以上である。０．０１μｍ未満では耐食性が十分ではない。しかし、膜厚が１０μｍを越えても耐食性向上効果は飽和してしまうため、経済性を考慮すると１０μｍで十分である。
【００２０】
この発明の対象となる金属材料は特に限定されないが、例えば溶融亜鉛めっき鋼板、溶融亜鉛−鉄合金めっき鋼板、溶融亜鉛−アルミニウム−マグネシウム合金めっき鋼板、溶融アルミニウム−シリコン合金めっき鋼板、溶融鉛−スズ合金めっき鋼板などの溶融めっき鋼板や、電気亜鉛めっき鋼板、電気亜鉛−ニッケル合金めっき鋼板、電気亜鉛−鉄合金めっき鋼板、電気亜鉛−クロム合金めっきなどの電気めっき鋼板などの表面処理鋼板、冷延鋼板や亜鉛、アルミニウム、マグネシウムなどの金属板などに適用できる。
【００２１】
本発明の表面処理金属材料の製造方法例としては、塩化酸化ジルコニウム水溶液と燐酸を十分に混合、熱処理（１００〜２００℃、０．５〜２４時間）し、得られた生成物に有機系インヒビターやセリウム化合物などを添加し、十分に混合する。これら添加剤は、上述のように耐食性を高めることができる。この処理液を金属板に塗布し、乾燥および熱処理（板温１００〜２００℃、３０秒間〜１時間）を行なうことにより目的の表面処理金属材料を得る。
【００２２】
【実施例】
処理液の調製法
（１）マトリックスの無機成分
ＺＰ−１：塩化酸化ジルコニウム水溶液（１６％）１００ｇと燐酸（８５％）１１５．３ｇと十分に混合した後、１５０℃で１２時間加熱した。
ＺＰ−２：塩化酸化ジルコニウム水溶液（３２％）１００ｇと燐酸（８５％）１１５．３ｇと十分に混合した後、１５０℃で１２時間加熱した。
ＺＰ−３：塩化酸化ジルコニウム水溶液（４０％）１００ｇと燐酸（８５％）１１５．３ｇと十分に混合した後、１５０℃で１２時間加熱した。
【００２３】
ＴＰ−１：硫酸チタン水溶液（２４％）１００ｇと燐酸（８５％）１１５．３ｇと十分に混合した後、１５０℃で１２時間加熱した。
ＺＰＰ：塩化酸化ジルコニウム水溶液（３２％）１００ｇとポリ燐酸（平均分子量３３８）３３８ｇを十分に混合した後、１５０℃で１２時間加熱した。
ＺＷ：塩化酸化ジルコニウム水溶液（３２％）１００ｇとタングステン酸アンモニウム水溶液（４％）２６１．０ｇを十分に混合した後、１５０℃で１２時間加熱した。
ＺＭ：塩化酸化ジルコニウム水溶液（３２％）１００ｇとモリブデン酸アンモニウム水溶液（２８％）１７６．６ｇを十分に混合した後、１５０℃で１２時間加熱した。
ＺＶ：塩化酸化ジルコニウム水溶液（３２％）１００ｇとバナジン酸アンモニウム水溶液（５％）１１７．０ｇをそれぞれ十分に混合した後、１５０℃で１２時間加熱した。
【００２４】
上記したIVＡ属元素酸素酸（水素）化合物、及び各種添加物を配合して建浴した（表１、２）。また、建浴濃度は、IVＡ属元素の酸素酸化合物および／または酸素酸水素化合物（IVＡ属元素換算）１００ｇ／ｌ、コロイダルシリカ添加の場合はＳｉＯ2 換算で５ｇ／ｌ、セリウム化合物添加の場合は１０ｇ／ｌ、有機系インヒビター添加の場合は１０ｇ／ｌの条件に統一した。なお、α−メルカプトラウリル酸については合成し、それ以外のものについては市販の試薬を使用した（ポリアニリン水溶液は１重量％水溶液でドーパントは硫酸バリウムである）。
【００２５】
皮膜形成法
表１、２の処理液を金属板上にバーコーターを用いて乾燥後の皮膜厚が１μｍとなるように塗布し、板温１００℃で１分間熱処理した。用いた金属材料はＧＩ（溶融亜鉛めっき鋼板、めっき付着量：９０ｇ／ｍ2 ）、ＥＧ（電気亜鉛めっき鋼板、めっき付着量：２０ｇ／ｍ2 ）、Ａｌ（溶融アルミニウム−シリコン合金めっき鋼板、めっき付着量：１２０ｇ／ｍ2 、Ａｌ／Ｓｉ＝９０／１０）である。なお、クロメート処理鋼板との比較を行なうべく、クロメート処理液として、澱粉による部分還元クロム酸をＣｒＯ3 換算で３０ｇ／ｌ、ＳｉＯ2 を４０ｇ／ｌ、燐酸を２０ｇ／ｌ含有する処理浴を建浴し、鋼板上に塗布、乾燥、硬化させ皮膜形成を行なった（皮膜中Ｃｒ量は、金属Ｃｒに換算して１００ｍｇ／ｍ2 である）。
【００２６】
皮膜の性能評価法
（ａ）サンプルをエリクセン７ｍｍ加工後、ＳＥＭ観察を行ない、加工追従性評価を行なった。
0003967796.tif 000002
【００２７】
（ｂ）サンプルに５％、３５℃の塩水を噴霧した後の錆発生面積で平板耐食性評価を行なった。なお、噴霧期間はＧＩ、ＥＧが10日間、Ａｌが１５日間で何れも白錆発生率で測定した。
0003967796.tif 000003
【００２８】
（ｃ）サンプルをエリクセン７ｍｍ加工後、５％、３５℃の塩水を噴霧した後の錆発生面積で加工部耐食性評価を行なった。なお、噴霧期間はＧＩ、ＥＧが10日間、Ａｌが１５日間で何れも白錆発生率で測定した。
0003967796.tif 000004
これらの評価結果（表１、２）から明らかなように、本発明の表面処理金属材は加工追従性、塗料密着性に優れ、クロメート処理と同等の平板および加工部耐食性を示した。従って、６価クロムを全く含まない化成処理膜として環境適合性に優れている上に耐食性皮膜としてその効果を発揮するものである。
【００２９】
【表１】
0003967796.tif 000005
【００３０】
【表２】
0003967796.tif 000006
【００３１】
【発明の効果】
以上述べたように、ＩＶＡ属元素の酸素酸酸化合物、ＩＶＡ属元素の酸素酸水素化合物、または、ＩＶＡ属元素の酸素酸酸化合物とＩＶＡ属元素の酸素酸水素化合物の混合物によって形成される皮膜、さらに有機系インヒビターおよび／またはセリウム化合物を含有する皮膜は、高い加工追従性と６価クロムを含有する皮膜と同等以上の防食性能を示し、環境適合性とも併せて極めて優れた効果を奏するものである。